【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
太陽光電池用導電性ペースト組成物に適切なキャリア中に分散された金属粒子を含み、
前記キャリアは、溶媒と、樹脂とを含み、
前記金属粒子の少なくとも一部は
−Ｘ線回折で定義される０．００２０未満のΨ値を有し、
−少なくとも５０％の結晶度を有し、及び
−結晶方向に関して異方性である
ことを特徴とする、太陽光電池用導電性ペースト組成物。
【請求項２】
前記金属粒子は、Ａｇ、Ｃｕ、Ａｕ、Ｐｄ、Ｎｉ、Ｉｎ、Ｓｎ、Ｚｎ、Ｌｉ、Ｍｇ、Ａｌ又はＭｏから選択され、好ましくは前記金属粒子は銀粒子であり、更に好ましくは前記金属は焼結可能な銀粒子である、請求項１に記載の太陽光電池用導電性ペースト組成物。
【請求項３】
前記金属粒子の少なくとも５％は、
−Ｘ線回折で定義される０．００２０未満のΨ値を有し、
−少なくとも５０％の結晶度を有し、及び
−結晶方向に関して異方性である
ことを特徴とする、請求項１又は２に記載の太陽光電池用導電性ペースト組成物。
【請求項４】
前記溶媒は、アルコール、芳香族炭化水素、飽和炭化水素、塩素化炭化水素、エーテル、ポリオール、エステル、二塩基性エステル、灯油、高沸点アルコール及びそのエステル、グリコールエーテル、ケトン、アミド、ヘテロ芳香族化合物、並びにそれらの混合物からなる群から選択され、好ましくは溶媒は、二塩基性エステル、アセテート、ラクトン、及びそれらの混合物からなる群から選択される、請求項１〜３のいずれかに記載の太陽光電池用導電性ペースト組成物。
【請求項５】
前記溶媒は、ジプロピレングリコール、エチレングリコール、ジエチレングリコール、トリエチレングリコール、ヘキシレングリコール、１−メトキシ−２−プロパノール、ジアセトンアルコール、ｔｅｒｔ−ブチルアルコール、２−エチル−１，３−ヘキサンジオール、トリデカノール、１，２−オクタンジオール、ブチルジグリコール、α−テルピネオール又はβ−テルピネオール、２−（２−ブトキシエトキシ）エチルアセテート、２，２，４−トリメチル−１，３−ペンタンジオールジイソブチレート、１，２−プロピレンカルボネート、カルビトールアセテート、ブチルカルビトールアセテート、ブチルカルビトール、２−フェノキシエタノール、エチルカルビトールアセテート、ヘキシレングリコール、又はジブチルフタレート、γ−ブチロラクトン、二塩基性エステル、二塩基性エステル９、二塩基性エステル７、及びそれらの混合物からなる群から選択され、好ましくは前記溶媒はカルビトールアセテート、ブチルカルビトールアセテート、及び二塩基性エステル、二塩基性エステル９、二塩基性エステル７及びそれらの混合物からなる群から選択される、請求項４に記載の太陽光電池用導電性ペースト組成物。
【請求項６】
前記樹脂は、セルロース系樹脂、ポリエステル樹脂、フェノキシ樹脂、ポリウレタン樹脂、塩化ビニリデンの単独重合体及び塩化ビニリデンとアクリロニトリルとの共重合体からなる群から選択されるハロゲン化樹脂、ポリメタクリレート樹脂、ポリアクリレート樹脂、エポキシ樹脂、アクリレート樹脂、ビスマレイミド樹脂、シアネートエステル樹脂、シリコーン樹脂、及びオキセタン官能化樹脂からなる群から選択される熱硬化性樹脂、並びにそれらの混合物からなる群から選択される、請求項１〜５のいずれかに記載の太陽光電池用導電性ペースト組成物。
【請求項７】
前記金属粒子は、前記組成物中に前記組成物の全重量の２０〜９８重量％、好ましくは５０〜９５重量％及び更に好ましくは７５〜９２重量％存在する、請求項１〜６のいずれかに記載の太陽光電池用導電性ペースト組成物。
【請求項８】
前記樹脂は、前記組成物中に前記組成物の全重量の０．１〜１０重量％、好ましくは０．５〜８重量％及び更に好ましくは１〜６重量％存在する、請求項１〜７のいずれかに記載の太陽光電池用導電性ペースト組成物。
【請求項９】
前記溶媒は、前記組成物中に前記組成物の全重量の１〜３０重量％、好ましくは１．５〜２０重量％及び更に好ましくは２〜１０重量％存在する、請求項１〜８のいずれかに記載の太陽光電池用導電性ペースト組成物。
【請求項１０】
前記組成物は硬化剤を更に含む、請求項１〜９のいずれかに記載の太陽光電池用導電性ペースト組成物。
【請求項１１】
太陽光電池におけるフィンガー電極材料及び／又はバスバー材料としての、請求項１〜１０のいずれかに記載の導電性ペースト組成物の使用。
【請求項１２】
表面フィンガー電極材料及び／又はリアフィンガー電極材料としての、請求項１１に記載の使用。
【請求項１３】
ａ）請求項１〜１０のいずれかに記載の導電性ペースト組成物をシリコン支持体及び／又は透明導電性酸化物（ＴＣＯ）に塗布する工程、及び
ｂ）乾燥及び硬化する工程
を含む、太陽光電池上の導電性ネットワークを作製する方法。
【請求項１４】
前記導電性ペースト組成物は、スクリーン印刷、孔版印刷、グラビア印刷、オフセット印刷及びインクジェット印刷からなる群から選択される方法により塗布され、好ましくはスクリーン印刷により塗布される、請求項１３に記載の方法。
【請求項１５】
前記方法は、バスバーを塗布する工程ｃ）を更に含む、請求項１３又は１４に記載の方法。
【請求項１６】
前記バスバーは、請求項１〜１０のいずれかに記載の導電性ペースト、又は標準の導電性ペーストから形成される、請求項１５に記載の方法。
【手続補正２】
【補正対象書類名】明細書
【補正対象項目名】０００３
【補正方法】変更
【補正の内容】
【０００３】
フィンガーは外部リードに直接接続したバスバーに電流を供給するために電流を集める金属被覆の線形領域である。伝統的に、バスバー及びフィンガーは、単一印刷又は二重印刷の工程のいずれかを用いて同じ材料から製造される。しかしながら、異なる材料を使用することも、二重印刷工程において可能である。二重印刷法において、両材料を、最良の全体性能及び最適化されたコスト構造を有するように最適化することができる。フィンガー電極を、可能な限り少ないシャドーイングを有するために狭い印刷幅で理想的な細線印刷性能を有するように最適化でき、加えて、下に存在する支持体に対して理想的な導電性及び接触抵抗を有するように最適化することができる。バスバー電極を、ソーラーモジュールへの異なるセルの相互接続のための接着に対して最適化できる。
【手続補正３】
【補正対象書類名】明細書
【補正対象項目名】０００４
【補正方法】変更
【補正の内容】
【０００４】
多くの特許は、太陽電池のための導電性ペーストを作製するための熱可塑性並びに熱硬化性のアプローチに基づいている。熱可塑性ペーストは溶媒量が多く、硬化温度の制御は結合領域における溶媒の閉じ込めを阻害する。これらのペーストにとって、加熱が、重合を開始させ、かつ長いポリマー鎖が自由に動くことを助け、一方で、冷却はそれらの運動を減少させる。他方、熱硬化ペーストは、異なる挙動を示す。重合の間、熱硬化ポリマーは隣接する鎖間で化学結合を形成し、その結果、二次元ネットワーク（線形）熱塑性構造よりもはるかに剛性のある三次元ネットワークとなる。
【手続補正４】
【補正対象書類名】明細書
【補正対象項目名】００３６
【補正方法】変更
【補正の内容】
【００３６】
本発明における使用される金属粒子の少なくとも一部は、少なくとも５０％の結晶度を有する。高い結晶度は高い電気伝導度を付与するため、好ましい。
【手続補正５】
【補正対象書類名】明細書
【補正対象項目名】００３９
【補正方法】変更
【補正の内容】
【００３９】
本明細書において、結晶異方性とは、結晶格子の主軸（又は結晶面）に関する方向における結晶材料の物理的又は化学的な性質の変化をいう。結晶の異方性を決定するために、例えば、光学的、磁気的、電気的又はＸ線回折方法を含む多くの方法が利用可能である。特に、銀の結晶異方性を区別する後者の方法の一つは、Ｙｕｇａｎｇ  Ｓｕｎ  ＆  Ｙｏｕｎａｎ  Ｘｉａ，  Ｓｃｉｅｎｃｅ，  Ｖｏｌ．  ２９８，  ２００２，  ｐｐ．  ２１７６−７９により参照される：
（２００）及び（１１１）回折ピークの強度比は、従来の値（０．６７対０．４）に比べ高く、我々のナノキューブは｛１００｝ファセットに豊富であり、よって、それら｛１００｝面は支持体（２６）の表面に平行に優先的に配向（又はテクスチャー加工）する傾向があったことは注目に値する。我々の銀ナノキューブの表面上の｛１１０｝ファセットの相対的な豊富さのために、（２２０）及び（１１１）ピーク強度比も、従来の値（０．３３対０．２５）に比べわずかに高かった。